【事件の表示】
　特願２００６−５００１１８「改善されたダイス切断性能を有するラベルストック」拒絶査定不服審判事件〔平成１６年　９月　２日国際公開、ＷＯ２００４／０７４３９２、平成１８年　９月１４日国内公表、特表２００６−５２０８２６〕について、次のとおり審決する。
【結　論】
　本件審判の請求は、成り立たない。
【理　由】
第１　手続の経緯
　本件審判請求に係る出願（以下「本願」という。）は、特許法第１８４条の３第１項の規定により、２００４年　２月１９日（パリ条約による優先権主張　２００３年　２月２１日　（ＥＰ）欧州特許庁）の国際出願日にされたものとみなされる特許出願であって、以降の手続の経緯は以下のとおりのものである。
　
　平成１７年１０月１２日　　　　翻訳文（条約３４条補正書を含む）提出
　　　　　　　　　　同日　　　　出願審査請求
　　　　　　　　　　同日　　　　手続補正書
　平成１７年１２月　９日　　　　手続補正書
　平成２１年　７月２７日付け　　拒絶理由通知
　平成２１年１２月　３日　　　　意見書・手続補正書
　平成２２年　４月１５日付け　　拒絶査定
　平成２２年　８月２０日　　　　本件審判請求
　　　　　　　　　　同日　　　　手続補正書
　平成２２年　８月３０日付け　　審査前置移管
　平成２２年１０月　６日付け　　前置報告書
　平成２２年１０月　８日付け　　審査前置解除
　平成２３年１０月２８日付け　　審尋
　平成２４年　４月２５日　　　　回答書
　
第２　平成２２年８月２０日付け手続補正の却下の決定
　
＜結論＞
　平成２２年８月２０日付け手続補正を却下する。
　
＜却下の理由＞　
Ｉ．補正の内容
　上記手続補正（以下「本件補正」という。）では、特許請求の範囲につき下記の補正がされているものであって、請求項２につき読点が１個追加されているのみであり、その余につき変更はないものと認められる。
　
１．本件補正前
「【請求項１】
　フェイスストック、感圧接着剤層および剥離裏地の積層体を含み、
　前記感圧接着剤層は、
　（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が１０：９０から８０：２０の範囲内である。）と、および
　（ｃ）１種の粘着性付与樹脂と、
　を含み、
　成分（ａ）は、熱可塑性エラストマーであり、成分（ｂ）は、成分（ａ）と（ｂ）の混合物の３０から８５重量％を占め、成分（ａ）と（ｂ）の混合物１００重量部に対して成分（ｃ）が２０から４５０重量部使用される
　ラベルストック。
【請求項２】
　（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、および
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が１０：９０から８０：２０の範囲内である。）と
を含み
　成分（ｂ）は、成分（ａ）および（ｂ）の混合物の３０から８５重量％の量で存在する、
　ブロックコポリマー。」
（以下、「旧請求項１」及び「旧請求項２」という。）
　
２．本件補正後　
「【請求項１】
　フェイスストック、感圧接着剤層および剥離裏地の積層体を含み、
　前記感圧接着剤層は、
　（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が１０：９０から８０：２０の範囲内である。）と、および
　（ｃ）１種の粘着性付与樹脂と、
　を含み、
　成分（ａ）は、熱可塑性エラストマーであり、成分（ｂ）は、成分（ａ）と（ｂ）の混合物の３０から８５重量％を占め、成分（ａ）と（ｂ）の混合物１００重量部に対して成分（ｃ）が２０から４５０重量部使用される
　ラベルストック。
【請求項２】
　（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、および
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が１０：９０から８０：２０の範囲内である。）と
を含み、
　成分（ｂ）は、成分（ａ）および（ｂ）の混合物の３０から８５重量％の量で存在する、
　ブロックコポリマー。」
（以下、「新請求項１」及び「新請求項２」という。）
　
ＩＩ．補正事項に係る検討
　
１．新規事項の追加の有無
　まず、本件補正に係る各事項が、本願の基礎となる国際特許出願の国際出願日における明細書、特許請求の範囲及び図面（図面の中の説明に限る。）の翻訳文若しくは国際特許出願の国際出願日における図面（図面の中の説明を除く。）又は条約第３４条の規定に基づく補正の翻訳文による補正後の明細書、特許請求の範囲若しくは図面（以下「本願当初明細書」という。）に記載した事項の範囲内のものかにつき検討すると、本件補正に係る事項は、本願当初明細書に記載しているか、本願当初明細書に記載した事項に基づき当業者に一応自明な事項のみである。
　したがって、本件補正は、本願当初明細書に記載した事項の範囲内で行われたものと認められる。
　
２．補正の目的の適否
　次に、本件補正は、上記Ｉ．のとおり、特許請求の範囲に係る補正事項を含むので、平成１８年法律第５５号改正附則第３条第１項の規定によりなお従前の例によるとされる同法による改正前の（以下「平成１８年改正前」という。）特許法第１７条の２第４項各号に掲げる事項を目的とするものか否かにつき検討する。
　本件補正では、上記Ｉ．で指摘したとおり、旧請求項２において、読点を１個追加して新請求項２としたのみであって、その余の事項に変更はなく、さらに、当該読点の追加により、実質的に請求項に記載された事項の文意が変化しているものとも認められない。
　そして、旧請求項１と新請求項１とは、本件補正により変化するところがない。
　してみると、本件補正は、各旧請求項に記載した発明を特定するために必要な事項を限定するものということができず、平成１８年改正前特許法第１７条の２第４項第２号に掲げる「特許請求の範囲の減縮」を目的とするものということができない。
　さらに、本件補正は、平成１８年改正前特許法第１７条の２第４項に掲げる「請求項の削除」、「誤記の訂正」又は「明りょうでない記載の釈明」のいずれかを目的とするものということもできない。
　したがって、特許請求の範囲の補正を含む本件補正は、平成１８年改正前特許法第１７条の２第４項各号に掲げる事項を目的とするものではない。
　
ＩＩＩ．補正の却下の決定のまとめ
　以上のとおり、本件補正は、平成１８年改正前の特許法第１７条の２第４項各号に掲げる事項を目的とするものでないから、同法同条同項に規定する要件を満たしていない。
　よって、本件補正は、平成１８年改正前の特許法第１７条の２第４項に違反するものであるから、特許法第１５９条第１項で読み替えて準用する同法第５３条第１項の規定により却下すべきものである。
　
第３　本願についての当審の判断
　
Ｉ．本願に係る発明
　平成２２年８月２０日付け手続補正は上記のとおり却下されたので、本願に係る発明は、平成２１年１２月３日付け手続補正書により補正された特許請求の範囲の請求項１及び２に記載された事項によりそれぞれ特定されるとおりのものであり、請求項１及び２に係る各発明（以下それぞれ「本願発明１」及び「本願発明２」というとともに、まとめて「本願発明」ということがある。）は以下の事項により特定されるとおりのものである。
「【請求項１】
　フェイスストック、感圧接着剤層および剥離裏地の積層体を含み、
　前記感圧接着剤層は、
　（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が１０：９０から８０：２０の範囲内である。）と、および
　（ｃ）１種の粘着性付与樹脂と、
　を含み、
　成分（ａ）は、熱可塑性エラストマーであり、成分（ｂ）は、成分（ａ）と（ｂ）の混合物の３０から８５重量％を占め、成分（ａ）と（ｂ）の混合物１００重量部に対して成分（ｃ）が２０から４５０重量部使用される
　ラベルストック。
【請求項２】
　（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、および
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が１０：９０から８０：２０の範囲内である。）と
を含み
　成分（ｂ）は、成分（ａ）および（ｂ）の混合物の３０から８５重量％の量で存在する、
　ブロックコポリマー。」
　
ＩＩ．原審の拒絶査定の概要
　原審において、平成２１年７月２７日付け拒絶理由通知書で以下の内容を含む拒絶理由が通知され、当該拒絶理由が解消されていない点をもって下記の拒絶査定がなされた。
　
＜拒絶理由通知＞
「理由１
・・（中略）・・
理由２
　この出願の請求項１〜２に係る発明は、その出願前に日本国内又は外国において、頒布された刊行物Ａ〜Ｈに記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
理由３
・・（中略）・・
　　　　　　　　　　　  　　　　　 記
Ａ．国際公開第０２／０５７３８６号
・・（中略）・・
Ｄ．特開平７−２３８１３１号公報
Ｅ．特開平７−２３８２０７号公報
・・（中略）・・
１　理由１及び２について
　刊行物Ａ〜Ｈには、（ポリスチレン等の）ポリビニル芳香族化合物の少なくとも２個の末端ブロックと、イソプレンとブタジエンの混合物がランダムに共重合した少なくとも１つの中間ブロックとを含む（Ｓ−Ｉ／Ｂ−Ｓ等の）ブロックポリマーが記載されている。また、該ブロックポリマー、粘着付与性付与樹脂及び可塑剤をそれぞれ所定量比で含む感圧接着剤層、フェイスストック（に相当する層）及び剥離裏地の積層体を含むラベルストックが記載されている。
　そして、ラベルストックにおいて、剥離裏地を設けることは、習知慣用（審決注：「周知慣用」の誤記と認める。）の技術であるし、感圧接着剤層における各成分の好適化及び各成分の配合量比の好適化は、当業者が適宜なし得ることである。
・・（後略）」
　
＜拒絶査定＞
「この出願については、平成２１年７月２７日付け拒絶理由通知書に記載した理由１及び２によって、拒絶をすべきものです。
　なお、意見書並びに手続補正書の内容を検討しましたが、拒絶理由を覆すに足りる根拠が見いだせません。
　
備考
　刊行物Ａ（これは、この出願と同一の出願人により、この出願より先になされた出願の公開公報である。）、Ｄ及びＥには、（ａ）少なくとも２つのポリビニル芳香族化合物の末端ブロックと、イソプレンとブタジエンを所定の重量比で使用した混合物をランダム共重合させた少なくとも１つの中間ブロックとを含み、ポリ（ビニル芳香族化合物）含有量が所定の範囲内にあり、所定の見かけ分子量を有する、少なくとも１種のブロックコポリマーと、（ｂ）１つのポリビニル芳香族化合物ブロックと、ブタジエン、イソプレン又はこれらの混合物を重合させた１つのブロックとを含み、イソプレン：ブタジエンの重量比が所定の範囲内である少なくとも１種のジブロックコポリマーとを、所定の範囲内の量比で含むブロックコポリマー（組成物）、当該ブロックコポリマー（組成物）と粘着付与樹脂とを含むラベルストックが記載されている。
　また、上記（ａ）成分と（ｂ）成分の配合量比の好適化（カップリング率の好適化）や、ラベルストックの用途とすることは、いずれも当業者が適宜なし得ることである。
　したがって、請求項１及び２に係る発明は、依然として先の拒絶理由１及び２が解消していない。
・・（後略）」
　
ＩＩＩ．当審の判断
　当審は、
　本願は、下記の理由により、特許法第４９条第２号の規定に該当し、拒絶すべきものである、
と判断する。
　
理由：本願発明１及び２は、いずれも本願の優先日前に当業者が日本国内又は外国において頒布された下記の刊行物に記載された発明に基いて容易に発明をすることができたものであるから、特許法第２９条第２項の規定により、特許を受けることができない。
　
刊行物：
１．国際公開第０２／０５７３８６号（原審における「刊行物Ａ」）
２．特開平７−２３８１３１号公報（原審における「刊行物Ｄ」）
３．特開平７−２３８２０７号公報（原審における「刊行物Ｅ」）
（以下、それぞれを「引用例１」ないし「引用例３」という。）
　
１．各引用例に記載された事項
　以下、上記各引用例につき、その記載事項を摘示するが、引用例１については、翻訳文としての引用例１の国際出願に係る公表公報（特表２００４−５２０４６５号公報）の記載箇所及び記載内容により摘示を行う。
　
（１）引用例１
　上記引用例１には、以下の事項が記載されている。
　
（１ａ）
「【特許請求の範囲】
【請求項１】
（ｉ）１つまたは複数のスチレン系ブロックコポリマー、（ｉｉ）１つの粘着付与剤樹脂、および（ｉｉｉ）１つまたは複数の可塑剤を含み、スチレン系ブロックコポリマー、またはスチレン系ブロックコポリマーの１つが、一般式
Ａ−Ｃ−Ａ　　（１）、または（Ａ−Ｃ）ｎ−Ｘ　　（２）
（上式において、各Ａは独立に、芳香族ビニル化合物のポリマーブロックであり、かつＣは、ブタジエン（Ｂ）とイソプレン（Ｉ）とが、３０：７０から７０：３０の範囲のＢ：Ｉ重量比率で混合されたポリマーブロック（Ｂ／Ｉ）であり、また前記ポリマーブロックＣは、−５０℃以下のガラス転移温度（Ｔｇ）（ＡＳＴＭ　Ｅ−１３５６−９８に従って決定される）を有し、ｎは２以上の整数であり、またＸは、カップリング剤の残基である）のブロックコポリマーであり、粘着付与剤樹脂が、３から１８％の範囲にある芳香族水素百分率（Ｈ−ＮＭＲにより決定した芳香族プロトンの相対百分率）を有する接着剤組成物。
・・（中略）・・
【請求項３】
芳香族ビニル化合物がスチレンである請求項１または２に記載の接着剤組成物。
【請求項４】
結合している芳香族ビニル化合物の比率が、１０から５０重量％の範囲にある請求項１から３のいずれか一項に記載の接着剤組成物。
・・（中略）・・
【請求項７】
各Ａポリマーブロックが、９，５００から２５，０００の範囲にある真の分子量を有する請求項１から６のいずれか一項に記載の接着剤組成物。
・・（中略）・・
【請求項９】
ポリマーブロックが、１００，０００から５００，０００（ＧＰＣにより決定される）の範囲にある重量平均分子量（ポリスチレンによって表して）を有する請求項１から８のいずれか一項に記載の接着剤組成物。
【請求項１０】
成分（ｉ）が、一般式（１）または（２）のブロックコポリマーと、ブロックコポリマー：ジブロックの重量比率が１００／０から３０／７０の範囲にあるジブロックコポリマーＡ−Ｂとを含む請求項１から９のいずれか一項に記載の接着剤組成物。」
　
（１ｂ）
「【技術分野】
【０００１】
接着剤組成物であって、（ｉ）１つまたは複数のスチレン系ブロックコポリマー、（ｉｉ）１つまたは複数の粘着付与剤樹脂、および（ｉｉｉ）場合によっては１つまたは複数の可塑剤を含む組成物。」（原文第１頁第１行〜第４行）
　
（１ｃ）
「【背景技術】
【０００２】
熱可塑性エラストマー成分としてのスチレン系ブロックコポリマーに基づく接着剤組成物は、当技術分野においてよく知られている。これらの組成物は、例えば、工業用テープ、包装テープおよびラベル向けの感圧型接着剤（粘着剤）（ＰＳＡ）として使用され、また、おむつ、女性用ケア物品、外科用ドレープなどの使い捨てソフト商品の製造において、物品を結合、または構成するのに使用できる多目的ホットメルト接着剤組成物中に使用される。
【０００３】
スチレン−イソプレン−スチレンブロックコポリマー（「Ｓ−Ｉ−Ｓ」）、およびスチレン−ブタジエン−スチレンブロックコポリマー（「Ｓ−Ｂ−Ｓ」）は、これらの接着剤組成物に広く使用される。いずれの種類のブロックコポリマーによっても、これらのブロックコポリマーのそれぞれに特有の特性に関連した、接着剤組成物の特定の性状が得られる。例えば、Ｓ−Ｉ−Ｓの軟らかさにより、このポリマーは、テープおよびラベルの感圧用途向けに特に選択された材料となっている。また、Ｓ−Ｂ−Ｓの高められた凝集力により、この材料は、使い捨てソフト商品の構成用接着剤として魅力的なものとなっている。
【０００４】
ホットメルト接着剤に配合した場合、Ｓ−Ｉ−Ｓポリマーは分子鎖切断機構により分解して、分子量が減少し、接着剤の凝集力が低下する。これに反して、Ｓ−Ｂ−Ｓポリマーは、さらなる化学架橋により分解して、接着剤の凝集力が増加するだけでなく、弾性率も増加して、硬すぎ、かつ非タック性の接着剤を形成する傾向がある。Ｓ−Ｉ−Ｓ系接着剤とＳ−Ｂ−Ｓ系接着剤はともに、その熱分解が、接着剤製品の有用性を台無しにする恐れがある。ばらばらに壊れる（切断）傾向も、または架橋する傾向もいずれも少ないポリマーが開発されれば、ホットメルト接着剤業界にとって利点となるであろう。欧州特許第６６９３５０号および米国特許第５５８３１８２号には、スチレン系ブロックコポリマーが、Ｓ−Ｂ−Ｉ−Ｓ型、（Ｓ−Ｂ−Ｉ）ｎ−Ｘ型、または（Ｓ−Ｉ−Ｂ）ｎ−Ｘ型ブロックコポリマーである接着剤組成物が記載されている。ただし、Ｓはポリスチレンブロックを表し、Ｂはポリブタジエンブロックを表し、またＩはイソプレンブロックを表す。ブロックコポリマーの中間ブロック「Ｂ−Ｉ」を有するこれらのコポリマーでは、Ｓ−Ｉ−ＳポリマーとＳ−Ｂ−Ｓポリマーのいくつかの特性が組み合わされている。しかし、中間ブロックにおいて、ポリジエンのブロックを作るプロセスは、より複雑性を要求しており、かつ長い重合時間を要する。中間ブロックにおける塊状構造のため、それらの熱安定性性能が未だ不十分であり、配合された接着剤のホットメルト粘度が、業界の用途向けに、それぞれＳ−Ｉ−Ｓ系またはＳ−Ｂ−Ｓ系配合物と比較して、高すぎることも示されている。
【０００５】
・・（中略）・・
【０００６】
ドイツ特許２９４２１２８号に、接着剤組成物であって、１００部の非水素化ブロックコポリマーＡ−Ｂ−Ａ（ただし、Ａはポリスチレンであり、Ｂはブタジエンおよびイソプレンの混合物で作ったブロックである）と、２５から３００部の粘着付与剤樹脂と、５から２００部の可塑剤と、いくつかの他の添加剤とに基づく組成物が記載されている。実際に、粘着付与剤樹脂は、実施例（５０部のグリセリンロジンエステル（商標、「ＦＬＯＲＡＬ」８５）と、５０部の合成ポリテルペン樹脂（商標、「ＷＩＮＧＴＡＣＫ」９５））に例示されるように、樹脂の混合物である。この混合物は、接着剤の主ポリマーと、適度に相容性であることを要求されるものと思われる。」（原文第１頁第５行〜第３頁第１４行）
　
（１ｄ）
「【発明が解決しようとする課題】
【０００７】
Ｓ−Ｂ−ＳおよびＳ−Ｉ−Ｓ型コポリマーの混合物はいずれも、当技術分野において示唆されるように、受入れ可能な代替物を提供するものではない。したがって、Ｓ−Ｉ−Ｓに基づくものと少なくとも同等であり、かつ、Ｓ−Ｉ−Ｓ、Ｓ−Ｂ−Ｓ、および／またはＳ−Ｉ−Ｂ−Ｓ型ブロックコポリマーに基づくものよりも熱安定性において実際優れた感圧型接着剤組成物であり、粘着付与剤樹脂としての、単一の炭化水素樹脂に基づくことができる、感圧型接着剤組成物への必要性が、依然として存在する。」（原文第３頁第１５行〜第２２行）
　
（１ｅ）
「【００１１】
　混合されたポリマーの中間ブロック（Ｂ）は、共重合可能なモノマーとしてのブタジエンおよびイソプレンから作られるが少量のコモノマー、例えば最高５重量％まで（ブロック全体の重量に対して）のスチレンなどの共重合可能なモノマーを含有できる。
・・（中略）・・
【００１３】
本発明によるブロックコポリマーはそれぞれ、ゲルパーミエーションクロマトグラフィ（ＧＰＣ、本明細書において下記に記述している方法を用いる）により決定して、１００，０００から５００，０００、好ましくは１５０，０００から２５０，０００の範囲にある重量平均分子量（Ｍｗ、ポリスチレンによって表している）を有するのが好ましい。」（原文第５頁第１行〜第２６行）
　
（１ｆ）
「【００２２】
成分（ｉｉ）
粘着付与剤として適切な芳香族炭化水素樹脂は、３から１８％の範囲にある、好ましくは４から１４％の範囲にある、相対百分率による芳香族水素百分率（Ｈ−ＮＭＲにより測定される、分子中のプロトン全数に対する芳香族プロトンに対して）を有するものとする。
【００２３】
適切な粘着付与剤樹脂は、混合された脂肪族／芳香族樹脂、またはいわゆる熱反応性炭化水素樹脂と一般にいわれる種類のものから選択できる。これらの炭化水素樹脂は、混合された芳香族および脂肪族組成を有する。これらの樹脂を生成するのに用いられる流れは、Ｃ−９成分（インデンおよびスチレン）、および種々の他のＣ−５モノマーまたはＣ−５ダイマーを含む。
【００２４】
適切な混合された脂肪族／芳香族樹脂、または熱反応性炭化水素の例には、「ＥＸＣＯＲＥＺ」２１０１（Ｅｘｘｏｎ　Ｃｈｅｍｉｃａｌｓ社）、「Ｗｉｎｇｔａｃｋ　ＥＦ、および「Ｗｉｎｇｔａｃｋ」８６（Ｇｏｏｄｙｅａｒ　Ｃｈｅｍｉｃａｌｓ社）、「Ｐｉｃｃｏｔａｃ」ＭＢＧ２２２、２２３およびＨＥＲＣＯＴＡＣ」２０５（Ｅａｓｔｍａｎ社）（商標）が含まれる。
【００２５】
好ましい粘着付与剤樹脂は、具体的にはその色がごく淡い青白色である、Ｗｉｎｇｔａｃｋ　ＥＦである。
【００２６】
本発明による組成物は、５０から４００重量部、より好ましくは１００から３００重量部粘着付与剤を含むのが好ましい。」（原文第８頁第８行〜第３１行）
　
（１ｇ）
「【００３２】
組成物の調製
接着剤組成物の調製プロセスにはなんら特定の制限を課していない。したがって、ロール、Ｂａｎｂｕｒｙ社ミキサ、またはＤａｌｔｏｎ社ニーダを利用する機械的混合プロセス；加熱および混合を、高せん断力Ｚ形翼ミキサ、または単軸もしくは２軸押出機などの攪拌機を備えた溶融ケトルを使用して行うことを特徴とするホットメルトプロセス；あるいは、配合成分を適切な溶剤に注入し、かつ攪拌し、それにより感圧型接着剤組成物の完全な溶液が得られる溶剤プロセスなどの、どんなプロセスも使用できる。
【００３３】
組成物の使用
本発明によるＰＳＡ組成物は、どんな溶剤も使用することなく（例えば、ホットメルト）、または組成物溶液の形で、紙やプラスチックフィルムなどの支持体に、適正なコータによって塗布でき、それによりいろいろな種類の粘着テープまたはシートを作り出す。組成物は、支持体に塗布することなく、接着剤またはシーリング材として使用することもできる。
【００３４】
実際、本発明によるブロックコポリマーは、熱安定性において卓越しており、したがって、それらを加熱し、溶融する場合、時間による溶融粘度の変化をほとんど受けない。したがって、本接着剤組成物は、高温における良好な流動性により、ホットメルト型粘着剤組成物として特に有用である。
【００３５】
ラベルの製造中、支持体、粘着剤層、およびはく離ライナをはり合わせたものは、商業的に有用なラベルおよびラベル材に変換する装置を通す。このプロセスは、なかんずく、ラベルをはく離ライナ上に残すための、打抜き、およびマトリックス除去を伴う。米国特許第５６６３２２８号から、Ｓ−Ｉ−ＳおよびＳ−Ｂ、またはＳ−Ｂ−Ｓブロックコポリマーのブレンドを使用すると、良好な変換可能性が達成できることが知られている。本発明のブロックコポリマーによって、同様な変換可能性が達成できる。」（原文第１０頁第１５行〜第１１頁第１９行）
　
（１ｈ）
「【００５４】
（実施例）
ブロックコポリマーＢ−Ｆの合成
シクロヘキサン、スチレン、ブタジエン、およびイソプレンを、活性酸化アルミニウムで精製し、窒素雰囲気下において４℃で保管した。Ａｌｄｒｉｃｈ社から入手したジブロモエタン（ＥＤＢ）を、カップリング剤として使用した。合成に先立って、ブタジエンおよびイソプレンのモノマー混合物（第１表に示す重量／重量比率で）を調製し、窒素下において４℃で保管した。この混合物を、そのまま使用した。
【００５５】
ヘリカル攪拌器を取り付けたオートクレーブにシクロヘキサンを装入し、内容物を５０〜６０℃まで加熱した。開始剤として第二級ブチルリチウムを配合し、続いて直ちにスチレンモノマーを配合し、完了するまで重合させた。反応温度が７０℃まで上昇させ、その温度でブタジエン／イソプレンモノマー混合物（Ｂ／Ｉ）を配合し、反応させた。得られたジブロックに、過剰のＥＤＢをカップリングさせた。この過剰は、場合によっては、ｓｅｃ−ＢｕＬｉで捕そくし、続いてターミネータとしてエタノールを添加した。反応混合物を４０℃まで冷却し、ブレンド容器に移し、安定化剤一式を添加し（シクロヘキサン溶液として、ＩＲＧＡＮＯＸ５６５およびトリス（ノニルフェノール）亜リン酸塩を、０．０８／０．３５　部ｐｈｒ含む）、室温で攪拌した。スチーム凝固仕上げに引続き、オーブン内における乾燥により、乾燥したゴムが得られた。
【００５６】
ポリマーは、Ｊ．Ｒ．Ｒｕｎｙｏｎ，ｅｔ　ａｌ，Ｊ．Ｐｏｌｙｍ．Ｓｃｉ．，１３，２３５９（１９６９）、により記述される方法によって、ＧＰＣにより分析した。第１表には、使用した成分の量を掲げる。ＧＰＣ分析の結果は、第２表にある。第２表はまた、欧州特許第０６６９３５０号に記載されるように調製した、Ｉ／Ｂ重量比率５０／５０を有するＩ−Ｂブロックコポリマーの中間ブロックを含むＳ−Ｉ−Ｂ−Ｓブロックコポリマーである比較ポリマーＡの対応する性状をも含む。
【００５７】
実施例に使用したさらなる成分を、第３表に掲げる。
【００５８】
【表３】
　
【００５９】
【表４】
　
【００６０】
【表５】
第３表
・・（中略）・・
【実施例１】
【００６１】
第４表は、ポリマー２９％を含有する、種々の接着剤配合物についての結果を示す。比較配合物１（ＣＦ１）は、ポリマーＡ（欧州特許第０６６９３５０号）に基づく。配合物２（Ｆ２）は、ポリマーＢに基づく。比較配合物３（ＣＦ３）は、Ｄ−１１６１ＮＳに基づく。
【００６２】
結果は、Ｆ２はＣＦ１と比べ、クロム処理ステンレス鋼上で良好な保持力値（凝集力）、クラフト紙上で良好なフラップ試験値、また、低いホットメルト粘度を有することを示している。
【００６３】
【表６】
　
【実施例２】
【００６４】
第５表は、包装テープ接着剤の用途に使用されるポリマー４５％を含有する接着剤配合物についての結果を示す。配合物ＣＦ４およびＦ５におけるポリマーは、前実施例中に記載した配合物ＣＦ１およびＦ２におけるポリマーと等しい。
【００６５】
結果は、本発明のＦ５はＣＦ４と比べ、クロム処理したステンレス鋼上で良好な保持力値（凝集力）、クラフト紙上で良好なフラップ試験値、また良好なループタック値を有することを示している。このことは、本発明のポリマーＢが、ポリマーＡ（欧州特許第０６６９３５０号）よりも良好な接着性状を有することを示している。ポリマーＢは、より良好なローリングボールタック値を有しながら、Ｄ−１１０７（ＣＦ　６）に近い接着性状を有する。
【００６６】
【表７】
　
・・（中略）・・
【実施例４】
【００７２】
第７表は、異なるＢ／Ｉ重量比率を有する、スチレン−ブタジエン／イソプレン−スチレンブロックコポリマーに基づく配合物の接着性状を示している。ポリマーＢ、Ｃ、Ｄ、およびＫＲＡＴＯＮ　Ｄ−１１６１ＮＳは、同一の分子パラメータ、すなわち、ポリスチレン含量％、全体分子量、およびカップリング効率を有することを目指している。
【００７３】
中間ブロックにおけるブタジエンの増加は、ポリマーのガラス転移温度Ｔｇを低下させ、このことは接着性状に顕著な影響を有する。中間ブロックにおけるブタジエンレベルが増加すると、ローリングボールタックが低下し（より低い値となるため、改良され）；クロム処理したステンレス鋼上の保持力が低下し、ホットメルト粘度が増加し、また、配合物のガラス温度Ｔｇが低下する。
【００７４】
【表９】
　
・・（中略）・・
【実施例７】
【００８１】
第１０表は、イソプレン相容性の炭化水素樹脂（ＨＣＲ）を有するＳ−Ｉ−Ｓおよび本発明のポリマーの接着性能の比較を提供する。
【００８２】
Ｐ−９５およびＭＢＧ２１２を有する配合物ＣＦ２２およびＣＦ２４において観察される低いタック値は、中間ブロックとの強い非相容性を示す。これらの樹脂は、実際に、ブタジエン部分と非相容性である。
【００８３】
【表１２】
　
・・（中略）・・
【実施例９】
【００８８】
驚くべきことに、混合された（Ｂ／Ｉ）中間ブロックを有するブロックコポリマーを、特定の芳香族改質脂肪族ＨＣＲと配合すると、高性能の接着剤を得ることができることが見出された。
【００８９】
配合物Ｆ２８〜Ｆ３１は、中程度レベルの芳香族構造を有するＭＢＧ２２３、Ｅ−２１０１、Ｗ　ＥＴ、およびＷ８６が、全て高性能の接着性を呈していることを示す。
【００９０】
Ｅ−２３０３およびＷ　Ｅｘｔｒａを有する配合物ＣＦ３２およびＣＦ３３は両者とも、より少ない芳香族構造を含有するが、タックを示さない。このことは、非相容性の現れである。
【００９１】
最後に、Ｈ−２０５を有する配合物Ｆ３４は、分子中に高いレベルの芳香族を含有するが、まだ受入れ可能としても、より低い性能の接着性を呈している。
【００９２】
【表１４】
　
」（原文第１７頁第３３行〜第３１頁第９行）
　
（２）引用例２について
　上記引用例２には、以下の事項が記載されている。
　
（２ａ）
「【特許請求の範囲】
【請求項１】　一般式（Ｓ−Ｂ−Ｉ）２−Ｘまたは（Ｓ−Ｉ−Ｂ）２−Ｘで表されるブロツク共重合体（１）と、一般式（Ｓ−Ｂ−Ｉ）または（Ｓ−Ｉ−Ｂ）で表されるブロツク共重合体（２）とを含有し、（１）および（２）の重量が、（１）／（２）＝２０／８０〜９０／１０（重量比）であることを特徴とするブロツク共重合体組成物。
（式中、Ｓは芳香族ビニル化合物の重合体ブロックである。Ｂはブタジエン重合体ブロックである。Ｉはイソプレン重合体ブロックである。Ｘは２官能カップリング剤の残基である。）
【請求項２】　請求項１のブロック共重合体組成物１００重量部と粘着付与剤５０〜３００重量部とを配合してなる粘着剤組成物。」
　
（２ｂ）
「【０００１】
【産業上の利用分野】本発明は、粘着剤用途に適したブロック共重合体組成物および粘着剤組成物に関し、さらに詳しくは、熱安定性に優れたブロック共重合体組成物およびタツキネスと高温加熱後の溶融粘度の変化が少ない粘着剤組成物に関する。」
　
（２ｃ）
「【００２１】本発明のブロック共重合体組成物は、ブロック共重合体（１）および（２）を、それぞれ別個に合成した後、これらを任意の方法により上記重量比率で混合することによって得てもよく、また、ブタジエンまたはイソプレンの重合体ブロツクの重合活性末端を有する（Ｓ−Ｂ−Ｉ）型または（Ｓ−Ｉ−Ｂ）型のブロック共重合体をカップリングさせるときに、２官能性カップリング剤の種類および量を制御し、さらに、必要ならば公知のカップリング促進剤を併用することによって、本発明のブロック共重合体組成物を一時に得ることも可能である。」
　
（２ｄ）
「【００２３】本発明のブロック共重合体組成物は、ブロック共重合体（１）および（２）の重量の間に、（１）／（２）＝２０／８０〜９０／１０（重量比）、好ましくは、（１）／（２）＝２５／７５〜８５／１５（重量比）の関係が成立することが必要である。（１）／（２）が２０／８０（重量比）未満では粘着剤としての保持力が低下し、また、高温加熱時の溶融粘度の低下が大きく、さらに、色調が大幅に不良となるので好ましくない。（１）／（２）が９０／１０（重量比）を超えると粘着剤としての粘着力が低下し、また、高温加熱すると透明性が低下するので好ましくない。」
　
（２ｅ）
「【００２４】本発明のブロック共重合体組成物は、粘着剤のベースポリマーとして使用することができ、特に、熱可塑性エラストマーとしての特性と熱安定性を利用して、熱溶融型粘着剤組成物のベースポリマーとして好適に使用することができる。かかる粘着剤組成物は、前記ブロック共重合体組成物１００重量部と、粘着付与剤５０〜３００重量部を含有する。また、軟化剤を０〜１００重量部の割合で配合してもよい。」
　
（３）引用例３について
　上記引用例３には、以下の事項が記載されている。
　
（３ａ）
「【特許請求の範囲】
【請求項１】　一般式（Ｓ−Ｂ−Ｉ）ｎ−Ｘで表されるブロツク共重合体（１）と、一般式（Ｓ−Ｂ−Ｉ）で表されるブロツク共重合体（２）とを含有し、（１）および（２）の重量が、（１）／（２）＝２０／８０〜９０／１０（重量比）、であることを特徴とするブロツク共重合体組成物。（式中、Ｓは芳香族ビニル化合物の重合体ブロックである。Ｂはブタジエン重合体ブロックである。Ｉはイソプレン重合体ブロックである。ｎは３または４である。Ｘは３官能または４官能カップリング剤の残基である。）
【請求項２】　請求項１のブロック共重合体組成物１００重量部と粘着付与剤５０〜３００重量部とを配合してなる粘着剤組成物。」
　
（３ｂ）
「【０００１】
【産業上の利用分野】本発明は、粘着剤用途に適したブロック共重合体組成物および粘着剤組成物に関し、さらに詳しくは、溶融加工時の低粘度性と耐熱性に優れたブロック共重合体組成物および高保持力と耐熱性に優れた粘着剤組成物に関する。」
　
（３ｃ）
「【０００５】
【発明が解決しようとする課題】本発明の目的は、熱可塑性エラストマーとしての特性を有すると共に、溶融加工時に低粘度性を示し、耐熱性に優れたブロック共重合体組成物を提供することにある。また、本発明の目的は、加工性が良好で、かつ、高保持力を示し、耐熱性に優れた粘着剤組成物を提供することにある。本発明者らは、前記従来技術の問題点を克服するために鋭意研究した結果、３官能性カツプリング剤を使用して合成した（Ｓ−Ｂ−Ｉ）３−Ｘ型のブロック共重合体と（Ｓ−Ｂ−Ｉ）型のブロック共重合体との特定の比率の混合物が優れた低粘度性を示すことを見いだし、この知見に基づいて完成するに至った。」
　
（３ｄ）
「【００２３】本発明のブロック共重合体組成物は、ブロック共重合体（１）および（２）を、それぞれ別個に合成した後、これらを任意の方法により上記重量比率で混合することによって得てもよく、また、ブタジエンまたはイソプレンの重合体ブロツクの重合活性末端を有する（Ｓ−Ｂ−Ｉ）型のブロック共重合体をカップリングさせるときに、３官能性または４官能性カップリング剤の種類および量を制御し、さらに、必要ならば公知のカップリング促進剤を併用することによって、本発明のブロック共重合体組成物を一時に得ることも可能である。」
　
（３ｅ）
「【００２５】本発明のブロック共重合体組成物は、ブロック共重合体（１）および（２）の重量の間に、（１）／（２）＝２０／８０〜９０／１０（重量比）、好ましくは、（１）／（２）＝２５／７５〜８５／１５（重量比）の関係が成立することが必要である。（１）／（２）が２０／８０（重量比）未満では粘着剤としての保持力が低下するので好ましくない。（１）／（２）が９０／１０（重量比）を超えると粘着剤としての粘着力、保持力および耐熱性が低下するので好ましくない。」
　
（３ｆ）
「【００２６】本発明のブロック共重合体組成物は、粘着剤のベースポリマーとして使用することができ、特に、熱可塑性エラストマーとしての特性と耐熱性を利用して、熱溶融型粘着剤組成物のベースポリマーとして好適に使用することができる。かかる粘着剤組成物は、前記ブロック共重合体組成物１００重量部と、粘着付与剤５０〜３００重量部を含有する。また、軟化剤を０〜１００重量部の割合で配合してもよい。」
　
２．上記理由についての当審の判断
　
（１）引用例１に記載された発明
　上記引用例１には、請求項１において
「（ｉ）１つまたは複数のスチレン系ブロックコポリマー、（ｉｉ）１つの粘着付与剤樹脂、および（ｉｉｉ）１つまたは複数の可塑剤を含み、スチレン系ブロックコポリマー、またはスチレン系ブロックコポリマーの１つが、一般式
Ａ−Ｃ−Ａ　　（１）、または（Ａ−Ｃ）ｎ−Ｘ　　（２）
（上式において、各Ａは独立に、芳香族ビニル化合物のポリマーブロックであり、かつＣは、ブタジエン（Ｂ）とイソプレン（Ｉ）とが、３０：７０から７０：３０の範囲のＢ：Ｉ重量比率で混合されたポリマーブロック（Ｂ／Ｉ）であり、また前記ポリマーブロックＣは、−５０℃以下のガラス転移温度（Ｔｇ）（ＡＳＴＭ　Ｅ−１３５６−９８に従って決定される）を有し、ｎは２以上の整数であり、またＸは、カップリング剤の残基である）のブロックコポリマーであり、粘着付与剤樹脂が、３から１８％の範囲にある芳香族水素百分率（Ｈ−ＮＭＲにより決定した芳香族プロトンの相対百分率）を有する接着剤組成物。」
が記載され、請求項１０には、
「成分（ｉ）が、一般式（１）または（２）のブロックコポリマーと、ブロックコポリマー：ジブロックの重量比率が１００／０から３０／７０の範囲にあるジブロックコポリマーＡ−Ｂとを含む請求項１から９のいずれか一項に記載の接着剤組成物。」
が記載されているから、書き下すと、
「（ｉ）１つまたは複数のスチレン系ブロックコポリマー、（ｉｉ）１つの粘着付与剤樹脂、および（ｉｉｉ）１つまたは複数の可塑剤を含み、スチレン系ブロックコポリマー、またはスチレン系ブロックコポリマーの１つが、一般式
Ａ−Ｃ−Ａ　　（１）、または（Ａ−Ｃ）ｎ−Ｘ　　（２）
（上式において、各Ａは独立に、芳香族ビニル化合物のポリマーブロックであり、かつＣは、ブタジエン（Ｂ）とイソプレン（Ｉ）とが、３０：７０から７０：３０の範囲のＢ：Ｉ重量比率で混合されたポリマーブロック（Ｂ／Ｉ）であり、また前記ポリマーブロックＣは、−５０℃以下のガラス転移温度（Ｔｇ）（ＡＳＴＭ　Ｅ−１３５６−９８に従って決定される）を有し、ｎは２以上の整数であり、またＸは、カップリング剤の残基である）のブロックコポリマー：ジブロックの重量比率が１００／０から３０／７０の範囲にあるジブロックコポリマーＡ−Ｂとを含むブロックコポリマーであり、粘着付与剤樹脂が、３から１８％の範囲にある芳香族水素百分率（Ｈ−ＮＭＲにより決定した芳香族プロトンの相対百分率）を有する接着剤組成物。」
が記載されている（摘示（１ａ）の請求項１及び１０参照）。
　なお、ここで上記「ジブロックコポリマーＡ−Ｂ」の「Ｂ」は、「混合されたポリマーの中間ブロック（Ｂ）」なる記載（摘示（１ｅ）の【００１１】参照）及び実施例に係る記載（摘示（１ｈ）の【００５４】ないし【００５９】参照）からみて、「ブタジエン（Ｂ）とイソプレン（Ｉ）とが、・・混合されたポリマーブロック（Ｂ／Ｉ）」、すなわち、上記「Ｃ」のブロックを意味するものと理解するのが自然である。
　また、上記引用例１には、上記「ブロックコポリマー」につき「結合している芳香族ビニル化合物の比率が、１０から５０重量％の範囲にある」こと（摘示（１ａ）の請求項４参照）及び「１００，０００から５００，０００（ＧＰＣにより決定される）の範囲にある重量平均分子量（ポリスチレンによって表して）を有する」こと（摘示（１ａ）の請求項９及び摘示（１ｅ）の【００１３】参照）が記載され、上記「粘着付与剤樹脂」につき、「本発明による組成物は、５０から４００重量部、より好ましくは１００から３００重量部粘着付与剤を含むのが好ましい」ことが記載されている（摘示（１ｆ）の【００２６】参照）ところ、当該「重量部」は、実施例に係る記載（摘示（１ｈ）の【表７】「第５表」及び【表１４】「第１２表」参照）からみて、（ｉ）のジブロックコポリマーを含むブロックコポリマー１００重量部に対してのものと理解するのが自然である。
　そして、上記引用例１には、「ラベルの製造中、支持体、粘着剤層、およびはく離ライナをはり合わせたものは、商業的に有用なラベルおよびラベル材に変換する装置を通す。このプロセスは、なかんずく、ラベルをはく離ライナ上に残すための、打抜き、およびマトリックス除去を伴う。米国特許第５６６３２２８号から、Ｓ−Ｉ−ＳおよびＳ−Ｂ、またはＳ−Ｂ−Ｓブロックコポリマーのブレンドを使用すると、良好な変換可能性が達成できることが知られている。本発明のブロックコポリマーによって、同様な変換可能性が達成できる」ことが記載されており（摘示（１ｇ）の【００３５】参照）、これは、支持体、上記ブロックコポリマーを含む接着剤からなる粘着剤層及びはく離ライナをはり合わせたものが、ラベルを構成できるラベル材として使用できることを意味するものと理解するのが自然である。
　してみると、上記引用例１には、上記（１ａ）〜（１ｈ）の記載事項からみて、本願発明に倣い表現すると、
「支持体、粘着剤層、およびはく離ライナをはり合わせたものを含み、
　前記粘着剤層は、
　（ａ）少なくとも１種のスチレン系ブロックコポリマー（前記ブロックコポリマーは、　一般式
　Ａ−Ｃ−Ａ　　（１）、または（Ａ−Ｃ）ｎ−Ｘ　　（２）
（上式において、各Ａは独立に、結合している芳香族ビニル化合物の比率が、１０から５０重量％の範囲にある芳香族ビニル化合物のポリマーブロックであり、かつＣは、ブタジエン（Ｂ）とイソプレン（Ｉ）とが、３０：７０から７０：３０の範囲のＢ：Ｉ重量比率で混合されたポリマーブロック（Ｂ／Ｉ）であり、ｎは２以上の整数であり、またＸは、カップリング剤の残基である）の１００，０００から５００，０００（ＧＰＣにより決定される）の範囲にある重量平均分子量（ポリスチレンによって表して）を有するブロックコポリマーである。）と、
　（ｂ）少なくとも１種の一般式Ａ−Ｃで表されるジブロックコポリマー（前記ジブロックコポリマーにおけるＡ及びＣは、上記（ａ）におけるＡ及びＣと同様である。）と、および
　（ｃ）１種の粘着付与剤樹脂と、
　を含み、
　上記成分（ａ）と（ｂ）の重量比率が１００／０から３０／７０の範囲にあり、成分（ａ）と（ｂ）の混合物１００重量部に対して成分（ｃ）が５０から４００重量部使用される
　ラベル材。」
に係る発明（以下「引用発明１」という。）及び
「（ａ）少なくとも１種のスチレン系ブロックコポリマー（前記ブロックコポリマーは、　一般式
　Ａ−Ｃ−Ａ　　（１）、または（Ａ−Ｃ）ｎ−Ｘ　　（２）
（上式において、各Ａは独立に、結合している芳香族ビニル化合物の比率が、１０から５０重量％の範囲にある芳香族ビニル化合物のポリマーブロックであり、かつＣは、ブタジエン（Ｂ）とイソプレン（Ｉ）とが、３０：７０から７０：３０の範囲のＢ：Ｉ重量比率で混合されたポリマーブロック（Ｂ／Ｉ）であり、ｎは２以上の整数であり、またＸは、カップリング剤の残基である）の１００，０００から５００，０００（ＧＰＣにより決定される）の範囲にある重量平均分子量（ポリスチレンによって表して）を有するブロックコポリマーである。）と、
　（ｂ）少なくとも１種の一般式Ａ−Ｃで表されるジブロックコポリマー（前記ジブロックコポリマーにおけるＡ及びＣは、上記（ａ）におけるＡ及びＣと同様である。）と
を含み
　上記成分（ａ）と（ｂ）の重量比率が１００／０から３０／７０の範囲にある、
　ブロックコポリマー。」
に係る発明（以下「引用発明２」という。）が記載されている。
　
（２）本願発明に係る対比・検討
　
ア．本願発明１について
　
（ア）対比
　本願発明１と引用発明１とを対比すると、引用発明１における「支持体」、「粘着剤層」及び「はく離ライナ」は、本願発明１における「フェイスストック」、「感圧接着剤層」及び「剥離裏地」に相当し、引用発明１における「支持体、粘着剤層、およびはく離ライナをはり合わせたもの」は、本願発明１における「フェイスストック、感圧接着剤層および剥離裏地の積層体」に相当することが明らかであって、さらに、引用発明１における「支持体、粘着剤層、およびはく離ライナをはり合わせたものを含」む「ラベル材」は、本願発明１における「フェイスストック、感圧接着剤層および剥離裏地の積層体を含」む「ラベルストック」に相当するものといえる。
　また、引用発明１における「前記粘着剤層は、（ａ）少なくとも１種のスチレン系ブロックコポリマー・・と、（ｂ）少なくとも１種の一般式Ａ−Ｃで表されるジブロックコポリマー・・と、および（ｃ）１種の粘着付与剤樹脂と、を含み、」は、本願発明１における「前記感圧接着剤層は、（ａ）少なくとも１種のブロックコポリマー・・と、（ｂ）少なくとも１種のジブロックコポリマー・・と、および（ｃ）１種の粘着性付与樹脂と、を含み、」に相当することが明らかであり、さらに引用発明１における
「（前記ブロックコポリマーは、
一般式・・（Ａ−Ｃ）ｎ−Ｘ　　（２）
（上式において、各Ａは独立に、結合している芳香族ビニル化合物の比率が、１０から５０重量％の範囲にある芳香族ビニル化合物のポリマーブロックであり、かつＣは、ブタジエン（Ｂ）とイソプレン（Ｉ）とが、３０：７０から７０：３０の範囲のＢ：Ｉ重量比率で混合されたポリマーブロック（Ｂ／Ｉ）であり、ｎは２以上の整数であり、またＸは、カップリング剤の残基である）の１００，０００から５００，０００（ＧＰＣにより決定される）の範囲にある重量平均分子量（ポリスチレンによって表して）を有するブロックコポリマーである。）」
及び
「（前記ジブロックコポリマーにおけるＡ及びＣは、上記（ａ）におけるＡ及びＣと同様である。）」は、それぞれ、結合している芳香族ビニル化合物の（重量）比率の範囲、ブタジエン（Ｂ）とイソプレン（Ｉ）との重量比率の範囲及びブロックコポリマーの（重量平均）分子量の範囲の各数値範囲において大部分重複しているから、本願発明１における「（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）」及び「（前記ジブロックコポリマーは、１つのポリ（ビニル芳香族化合物）ブロックと、およびブタジエン、イソプレン・・の混合物を重合させた１つのブロックとを含み、（Ｉ）：（Ｂ）の重量比が１０：９０から８０：２０の範囲内である。）」に相当するものといえる。
　さらに、引用発明１における「成分（ａ）と（ｂ）の混合物１００重量部に対して成分（ｃ）が５０から４００重量部使用される」は、本願発明１における「成分（ａ）と（ｂ）の混合物１００重量部に対して成分（ｃ）が２０から４５０重量部使用される」に相当する。
　したがって、本願発明１と引用発明１とは、
「フェイスストック、感圧接着剤層および剥離裏地の積層体を含み、
　前記感圧接着剤層は、
　（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から７０：３０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が３０：７０から７０：３０の範囲内である。）と、および
　（ｃ）１種の粘着性付与樹脂と、
　を含み、
　成分（ａ）と（ｂ）の混合物１００重量部に対して成分（ｃ）が５０から４００重量部使用される
　ラベルストック。」
の点で一致し、下記の２点でのみ相違するものと認められる。
　
＜相違点１＞：本願発明１では、「成分（ａ）は、熱可塑性エラストマーであ」るのに対して、引用発明１では、「（ａ）少なくとも１種のスチレン系ブロックコポリマー」につき熱可塑性エラストマーである旨特定されていない点
＜相違点２＞：本願発明１では、「成分（ｂ）は、成分（ａ）と（ｂ）の混合物の３０から８５重量％を占め」るのに対し、引用発明１では「成分（ａ）と（ｂ）の重量比率が１００／０から３０／７０の範囲にあ」るものの、具体的に「成分（ｂ）」が３０重量％以上を占めているか不明である点
　
（イ）各相違点に係る検討
　
（イ−１）相違点１について
　上記相違点１につき検討すると、当業界において、芳香族ビニル化合物含有量が５０重量％以下の芳香族ビニル化合物−（水添）ジエン化合物−芳香族ビニル化合物のトリブロックコポリマーが代表的な熱可塑性エラストマーであることが当業者に周知である（必要ならば「クレイトン」、「セプトン」、「タフプレン」などの各製品情報を参照されたい。）。
　してみると、引用発明１において、成分（ａ）のブロックコポリマーにつき「熱可塑性エラストマー」であると具体的に表現した点は、実質的な相違点でないか、当業者が適宜なし得ることというほかはない。
　
（イ−２）相違点２について
　上記相違点２につき検討すると、上記引用例２及び３にもそれぞれ記載されている（摘示（２ａ）、（２ｄ）、（３ａ）及び（３ｅ）参照）とおり、芳香族ビニル化合物−ジエン化合物−芳香族ビニル化合物のトリブロックコポリマー、芳香族ビニル化合物−ジエン化合物のジブロックコポリマー及び粘着付与剤を含有する粘着剤組成物において、トリブロックコポリマーとジブロックコポリマーとの重量比につきトリブロックコポリマーの比率を高くジブロックコポリマーの比率を低くすると、粘着性が低下し、逆に、トリブロックコポリマーの比率を低くジブロックコポリマーの比率を高くすると、保持性が低下する傾向にあることは、当業者の周知技術であるものと認められる。
　してみると、引用発明１において、粘着性及び保持性のバランスに優れた粘着剤層を有するラベル材を得ることを意図し、上記当業者の周知技術に基づき、「成分（ａ）と（ｂ）の重量比率が１００／０から３０／７０の範囲にあ」るものの中で、例えば７０／３０〜３０／７０のもの、すなわち「成分（ｂ）は、成分（ａ）と（ｂ）の混合物の３０から７０重量％を占め」るものに規定することは、当業者が適宜なし得ることである。
　
（ウ）本願発明の効果について
　本願発明の効果につき検討すると、上記（イ）（イ−２）でも説示したとおり、芳香族ビニル化合物−ジエン化合物−芳香族ビニル化合物のトリブロックコポリマー、芳香族ビニル化合物−ジエン化合物のジブロックコポリマー及び粘着付与剤を含有する粘着剤組成物において、トリブロックコポリマーとジブロックコポリマーとの重量比につきトリブロックコポリマーの比率を高くジブロックコポリマーの比率を低くすると、粘着性が低下し、逆に、トリブロックコポリマーの比率を低くジブロックコポリマーの比率を高くすると、保持性が低下する傾向にあることは、当業者の周知技術であるから、引用発明１において、「成分（ａ）と（ｂ）の重量比率が１００／０から３０／７０の範囲にあ」るものの中で、例えば７０／３０〜３０／７０のもの、すなわち「成分（ｂ）は、成分（ａ）と（ｂ）の混合物の３０から７０重量％を占め」るものとした場合に、所望に応じた粘着性と保持性とのバランスに優れたラベルストックが得られるであろうことは、当業者において予期し得ることである。
　してみると、本願発明の効果は、引用発明１のものから、当業者が予期し得ない程度の格別顕著なものということができない。
　
（エ）小括
　したがって、本願発明１は、引用発明１に基づいて、当業者が容易に発明をすることができたものである。
　
イ．本願発明２について
　
（ア）対比
　本願発明２と引用発明２とを対比すると、引用発明２における「（ａ）少なくとも１種のスチレン系ブロックコポリマー・・と、（ｂ）少なくとも１種の一般式Ａ−Ｃで表されるジブロックコポリマー・・と、を含み・・ブロックコポリマー。」は、本願発明２における「（ａ）少なくとも１種のブロックコポリマー・・と、および（ｂ）少なくとも１種のジブロックコポリマー・・と、を含み・・ブロックコポリマー」に相当することが明らかであり、さらに引用発明２における
「（前記ブロックコポリマーは、
一般式・・（Ａ−Ｃ）ｎ−Ｘ　　（２）
（上式において、各Ａは独立に、結合している芳香族ビニル化合物の比率が、１０から５０重量％の範囲にある芳香族ビニル化合物のポリマーブロックであり、かつＣは、ブタジエン（Ｂ）とイソプレン（Ｉ）とが、３０：７０から７０：３０の範囲のＢ：Ｉ重量比率で混合されたポリマーブロック（Ｂ／Ｉ）であり、ｎは２以上の整数であり、またＸは、カップリング剤の残基である）の１００，０００から５００，０００（ＧＰＣにより決定される）の範囲にある重量平均分子量（ポリスチレンによって表して）を有するブロックコポリマーである。）」
及び
「（前記ジブロックコポリマーにおけるＡ及びＣは、上記（ａ）におけるＡ及びＣと同様である。）」は、それぞれ、結合している芳香族ビニル化合物の（重量）比率の範囲、ブタジエン（Ｂ）とイソプレン（Ｉ）との重量比率の範囲及びブロックコポリマーの（重量平均）分子量の範囲の各数値範囲において大部分重複しているから、本願発明２における「（前記ブロックコポリマーは、少なくとも２つのポリ（ビニル芳香族化合物）の末端ブロック、ならびにイソプレン（Ｉ）とブタジエン（Ｂ）を３５：６５から８０：２０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）」及び「（前記ジブロックコポリマーは、１つのポリ（ビニル芳香族化合物）ブロックと、およびブタジエン、イソプレン・・の混合物を重合させた１つのブロックとを含み、（Ｉ）：（Ｂ）の重量比が１０：９０から８０：２０の範囲内である。）」に相当するものといえる。
　したがって、本願発明２と引用発明２とは、
「（ａ）少なくとも１種のブロックコポリマー（前記ブロックコポリマーは、少なくとも２つのポリ（ビニル芳香族化合物）の末端ブロック、ならびにイソプレン（Ｉ）とブタジエン（Ｂ）を３５：６５から７０：３０の（Ｉ）：（Ｂ）の重量比で使用した混合物をランダム共重合させた少なくとも１つの中間ブロックを含み、１０から３５重量％の範囲内のポリ（ビニル芳香族化合物）含有量を有し、および１８０，０００から４００，０００ｇ／モルの範囲内の見かけ分子量を有する。）と、および
　（ｂ）少なくとも１種のジブロックコポリマー（前記ジブロックコポリマーは、１つのポリ（ビニル芳香族化合物）ブロックと、およびブタジエン、イソプレンまたはこれらの混合物を重合させた１つのブロックとを含み、（Ｉ）：（Ｂ）の重量比が３０：７０から７０：３０の範囲内である。）と、を含むブロックコポリマー。」
の点で一致し、下記の点でのみ相違するものと認められる。
　
＜相違点Ａ＞：本願発明２では、「成分（ｂ）は、成分（ａ）と（ｂ）の混合物の３０から８５重量％を占め」るのに対し、引用発明２では「成分（ａ）と（ｂ）の重量比率が１００／０から３０／７０の範囲にあ」るものの、具体的に「成分（ｂ）」が３０重量％以上を占めているか不明である点
　
（イ）検討
　上記相違点Ａにつき検討すると、相違点Ａは、上記ア．（ア）で指摘した相違点２と実質的に同一の事項であるから、相違点２につき上記ア．（イ）（イ−２）で説示した理由と同一の理由により、引用発明２において、ラベル材の粘着剤層を形成するブロックコポリマー（組成物）とすることを意図し、「成分（ａ）と（ｂ）の重量比率が１００／０から３０／７０の範囲にあ」るものの中で、例えば７０／３０〜３０／７０のもの、すなわち「成分（ｂ）は、成分（ａ）と（ｂ）の混合物の３０から７０重量％を占め」るものに規定することは、当業者が適宜なし得ることである。
　そして、本願発明の効果についても、上記ア．（ウ）で説示した理由と同一の理由により、引用発明２のものに比して、当業者が予期し得ない程度の格別顕著なものということができない。
　
（ウ）小括
　してみると、本願発明は、引用発明２に基づいて、当業者が容易に発明をすることができたものである。
　
ウ．本願発明に係る検討のまとめ
　したがって、本願発明１及び２は、いずれも、その出願前に当業者が日本国内又は外国において頒布された上記引用例１に記載された発明に基いて容易に発明をすることができたものであって、特許法第２９条第２項の規定により、特許を受けることができない。
　
第４　審判請求人の主張について
　審判請求人は、平成２４年４月２５日付け回答書において、補正案を提示し、本件審判請求時の補正に加えて、当該補正案のとおり特許請求の範囲を補正することを希望するとした上で、補正された本願発明の特許性などにつき縷々主張している。
　しかるに、本件審判請求時の補正は、上記第２に示したとおり、決定をもって却下されている。
　また、上記補正案の内容につき検討すると、当該補正では、補正前の「ラベルストック」に係る発明及び「ブロックコポリマー」に係る発明が記載された特許請求の範囲を、補正後には、「製造基材を、前記刃の切断角を少なくとも６０°としてダイス切断することで、前記製造基材から前記ラベルストックを得るステップ」などの発明特定事項を有する「ラベルストックを刃の切断角を少なくとも６０°としたダイス切断により作成するための方法」に係る発明が記載された特許請求の範囲に補正しようとするものと認められる。
　しかしながら、本願の請求項に記載された事項で特定される特許を受けようとする発明は、原審の審査過程及び前置審査（並びに国際調査）の過程において、一貫して「ラベルストック」又は「ブロックコポリマー」に係るもののみであり、その発明特定事項が大きく異なる「ラベルストックを刃の切断角を少なくとも６０°としたダイス切断により作成するための方法」に係る発明については、未だ審査されていない。
　してみると、仮に、当該補正案のとおりの補正を認容したとすると、原審及び前置審査（並びに国際調査）の結果を利用することができず、先行技術調査（特に上記「製造基材を、・・ダイス切断することで、前記製造基材から前記ラベルストックを得るステップ」の点など）を含めた審査を本件審判の審理において再度当初から行う必要があるものと認められる。
　したがって、上記補正案は、他者との衡平性及び手続の適時性などの観点からみて、適性を欠くものであり、採用することができないから、当該補正案のとおり補正されたことに基づく上記回答書における審判請求人の主張についても、採用することができない。
　
第５　むすび
　以上のとおり、本願は、特許法第４９条第２号の規定に該当するから、その余について検討するまでもなく、拒絶すべきものである。
　よって、結論のとおり審決する。